(57)【要約】  ユーグレナ由来の繊維化パラミロンを提供する。また、繊維化パラミロンを含む、添加剤を提供する。また、パラミロン顆粒をせん断力によって繊維化することによりパラミロン顆粒を繊維状に形成するせん断工程を備える、添加剤の製造方法を提供する。【特許請求の範囲】
【請求項１】
ユーグレナ由来の繊維化パラミロン。
【請求項２】
複数の繊維状物が互いに絡み合うことによって寄り集まった状態となっている、請求項１に記載の繊維化パラミロン。
【請求項３】
水を含む液体に分散する性能を有する、請求項１又は２に記載の繊維化パラミロン。
【請求項４】
０．１ＭのＮａＯＨ水溶液に溶解しない、請求項１〜３のいずれか１項に記載の繊維化パラミロン。
【請求項５】
せん断力による解繊処理が施された、請求項１〜４のいずれか１項に記載の繊維化パラミロン。
【請求項６】
請求項１〜５のいずれか１項に記載の繊維化パラミロンを含む、添加剤。
【請求項７】
固形物の状態である、請求項６に記載の添加剤。
【請求項８】
水溶性高分子化合物をさらに含む、請求項７に記載の添加剤。
【請求項９】
水を含む溶媒に分散させるための、請求項６〜８のいずれか１項に記載の添加剤。
【請求項１０】
パラミロン顆粒をせん断力によって繊維化することによりパラミロン顆粒を繊維状に形成するせん断工程を備える、添加剤の製造方法。
【発明の詳細な説明】
【関連出願の相互参照】
【０００１】
本願は、日本国特願２０１６−２４５５９３号および日本国特願２０１７−１７１２６７号の優先権を主張し、これら出願が引用によって本願明細書の記載に組み込まれる。
【技術分野】
【０００２】
本発明は、繊維化パラミロンに関する。また、本発明は、例えば、食品分野で用いられる添加剤、及び、該添加剤の製造方法に関する。
【背景技術】
【０００３】
従来、樹脂を含む組成物にフィラーとして添加される添加剤が知られている。この種の添加剤としては、パラミロン顆粒を含有する添加剤が知られている（特許文献１）。【０００４】
特許文献１に記載の添加剤は、ユーグレナが貯めたパラミロン顆粒を細胞内から取り出すことによって得られる。特許文献１に記載の添加剤は、例えば、水を含まない組成物にフィラーとして配合される。その後、組成物は、板状に成形して複合体に形成され、各種の工業分野において使用される。【０００５】
ところが、特許文献１に記載の添加剤は、パラミロン顆粒を含むため、水への分散性が良好でないことから、例えば、水を含む食品用途などの組成物に配合することが困難である。このように、特許文献１に記載の添加剤は、水への分散性が良好でないという問題を有する。
【先行技術文献】
【特許文献】
【０００６】
【特許文献１】日本国特開２０１３−０９１７１６号公報
【発明の概要】
【発明が解決しようとする課題】
【０００７】
本発明は、このような問題点に鑑み、水への分散性が比較的良好である繊維化パラミロン、該繊維化パラミロンを含む添加剤、及び、該添加剤の製造方法を提供することを課題とする。
【課題を解決するための手段】
【０００８】
上記課題を解決すべく、本発明は、ユーグレナ由来の繊維化パラミロンを提供する。繊維化パラミロンは、複数の繊維状物が互いに絡み合うことによって寄り集まった状態となっていてもよい。斯かる繊維化パラミロンは、比較的均一且つ簡便に水に分散されることから、水への分散性が比較的良好であるため、水を含む液体に分散する性能を有する。斯かる繊維化パラミロンは、通常、０．１ＭのＮａＯＨ水溶液に溶解しない。斯かる繊維化パラミロンは、せん断力による解繊処理が施されたものである。【０００９】
また、上記課題を解決すべく、本発明に係る添加剤は、上記の繊維化パラミロンを含むことを特徴とする。上記添加剤は、パラミロンの繊維状物を含むため、比較的均一且つ簡便に水に分散されることから、水への分散性が比較的良好である。【００１０】
本発明に係る添加剤は、固形物の状態であってもよい。本発明に係る固形物の状態の添加剤は、水溶性高分子化合物をさらに含むことが好ましい。水溶性高分子化合物をさらに含むことにより、添加剤は、水への分散性がより良好となる。本発明に係る固形物の状態の添加剤は、水を含む溶媒に分散させるためのものであってもよい。【００１１】
本発明に係る添加剤の製造方法は、パラミロン顆粒をせん断力によって繊維化することによりパラミロン顆粒を繊維状に形成するせん断工程を備えることを特徴とする。
【図面の簡単な説明】
【００１２】
【図１】繊維化パラミロンの電子顕微鏡写真。
【図２】繊維化パラミロンの電子顕微鏡写真（図１の一部の拡大図）。
【図３】繊維化パラミロンの電子顕微鏡写真。
【図４】パラミロン顆粒にせん断力を加える装置の一例を表した概略図。
【図５】パラミロン顆粒にせん断力を加える装置の他の例を表した概略図。
【図６】パラミロン顆粒にせん断力を加える装置の他の例を表した概略図。
【図７】パラミロン顆粒にせん断力を加える装置の他の例を表した概略図。
【図８】繊維化パラミロン及びパラミロン顆粒をそれぞれ含む組成物の外観写真。
【図９】繊維化パラミロンおよびパラミロン顆粒のＸ線回折（ＸＲＤ）のチャート。
【図１０】水に分散した繊維化パラミロン及びセルロースの光学顕微鏡写真。
【図１１】本実施形態の添加剤及びセルロースを水に分散させた組成物の外観を表す写真。
【図１２】水中沈定体積の評価結果を表す写真。
【図１３】水中沈定体積の評価結果を表すグラフ。
【図１４】水に分散した繊維化パラミロンの光学顕微鏡写真。
【図１５】水中沈定体積の評価結果を表すグラフ。
【図１６】水に分散した繊維化パラミロンの光学顕微鏡写真。
【図１７】保水力の評価結果を表すグラフ。
【図１８】β−１，３−グルカナーゼ酵素による分解性試験の結果（グルコース生成量の測定結果）を表すグラフ。
【図１９】アルカリ性水溶液と繊維化パラミロン等とを混合したあとの外観を表す写真。
【図２０】油分を含む組成物の分散（乳化）安定性の評価結果を表すグラフ。
【図２１】ココア粉末を含む組成物の外観を表す写真。
【発明を実施するための形態】
【００１３】
以下、本発明に係る繊維化パラミロン（パラミロン繊維）の一実施形態について詳しく説明する。
【００１４】
本実施形態の繊維化パラミロンは、ユーグレナ由来のパラミロン顆粒が繊維化されることによって、複数の繊維状物が形成されたものである。上記の繊維化パラミロンは、複数の繊維状物の集合体を含む。繊維状物は、β−１，３−グルカンのミクロフィブリルを有する。パラミロン顆粒は、微細藻類のユーグレナによって細胞内に貯められたものである。パラミロン顆粒は、β−１，３−グルカンの１種であるパラミロンが細胞内で顆粒状となって産生されたものである。ユーグレナについては、後述する。
【００１５】
上記の繊維化パラミロンは、複数の繊維状物を含む。上記の繊維化パラミロンでは、通常、複数の繊維状物が互いに絡み合うことによって寄り集まった状態となっている。上記の繊維化パラミロンは、複数の繊維状物が集合して網状になった網目状構造を有する。上記の繊維化パラミロンは、水を含む液体に分散する性能を有する。上記の繊維化パラミロンは、比較的均一且つ簡便に水に分散されることから、水への分散性が比較的良好である。上記の繊維化パラミロンの水中沈定体積は、通常、３５ｍＬ／ｇ以上２００ｍＬ／ｇ以下である。水中沈定体積は、実施例に記載された方法によって測定する。
【００１６】
なお、後述する乾燥工程を経ない、水に分散した状態の繊維化パラミロンの水中沈定体積は、通常、７０ｍＬ／ｇ以上２００ｍＬ／ｇ以下である。一方、後述する乾燥工程を経て、いったん固形物の状態になった繊維化パラミロンの水中沈定体積は、通常、３５ｍＬ／ｇ以上２００ｍＬ／ｇ以下である。後者の繊維化パラミロンの水中沈定体積は、固形物となった繊維化パラミロンを水に加え、後述する実施例の＜分散性の評価（２）  水中沈定体積＞に記載されているように、スターラー等を利用して撹拌して再分散した繊維化パラミロンを用いて測定される。水中沈定体積の測定方法については、実施例で詳細に説明する。
【００１７】
上記の繊維化パラミロンの水中沈定体積が上記の数値範囲であることにより、上記の繊維化パラミロンは、水などの溶液を網目構造中に十分に保持することができる。
【００１８】
上記の繊維化パラミロンの各繊維状物の太さは、通常、１０ｎｍ以上５００ｎｍ以下である。斯かる太さは、２０ｎｍ以上３００ｎｍ以下であることが好ましく、１００ｎｍ以上２００ｎｍ以下であることがより好ましい。これにより、繊維状に形成されたパラミロンの繊維状物が、より水に分散しやすくなるという利点がある。電子顕微鏡（ＳＥＭ）で観察すると、枝分かれした構造（分岐した構造）を有する繊維状物が観察され、多数の繊維状物で網目状となった様子が観察される。繊維化パラミロンの形状は、例えば、繊維化パラミロンを顕微鏡で観察することによって確認される。なお、上記の太さは、繊維状物を顕微鏡で観察したときに、長さ方向の任意の５点にて、各点で長さ方向に直交する方向での長さ（太さ）を平均した値によって決定される。
【００１９】
詳しくは、以下の方法によって繊維化パラミロンを観察することにより、繊維状物における太さを測定する。繊維化パラミロンと水とが共存する混合物に対しては、水をｔ−ブタノール（tert-ブチルアルコール）に置換する処理を行う。具体的に、繊維化パラミロンと水との混合物に対して、該混合物の０．５〜９倍容量のｔ−ブタノールを加えて、ボルテックスミキサー等によって、繊維化パラミロンを分散させる。比較的多量（例えば９倍容量）のｔ−ブタノールを加えた場合は、その後、遠心分離などによって固液分離処理を行い、上澄液を取り除き、固形分を得て、固形分をｔ−ブタノールに分散させ、同様な操作を３〜５回程度繰り返すことで、繊維化パラミロンがｔ−ブタノールに分散され、水をほとんど含まない試験液を調製する。試験液の一部を平板（例えばガラス板）上に滴下し、滴下された試験液を低温（例えば−２０℃）に置いて凍結させる。さらに、減圧処理によって、ｔ−ブタノールを揮発させる。その後、オスミウムプラズマイオンコート（厚さ２０ｎｍ）を施し、走査型電子顕微鏡による一般的な観察方法によって、繊維化パラミロンを観察する。
【００２０】
上記の繊維化パラミロンは、せん断力による解繊処理が施されたものである。具体的に、上記の繊維化パラミロンは、後述する製造方法において、パラミロン顆粒がせん断力によって砕かれ、解繊されることによって形成される。このように、上記の繊維化パラミロンは、せん断力による物理的な解繊処理によって得られる。
【００２１】
なお、パラミロン顆粒に上記の解繊処理を施す前に、パラミロン顆粒に化学的な処理を施してもよい。この化学的な処理においては、パラミロン顆粒が完全溶解しない条件での処理（例えば０．２５Ｍ  ＮａＯＨ水溶液による処理）をおこなうことができ、続いて、塩酸水溶液による中和処理を行うことができる。
【００２２】
走査型電子顕微鏡によって観察した繊維化パラミロンの観察像を図１〜図３に示す。図２は、図１における長方形部分の拡大図である。図３は、図１に示された繊維化パラミロンの製法と異なる製法で作られた繊維化パラミロンの観察像である。なお、図１〜図３において、右下のスケールの１０目盛り分（一方端から他方端まで）が、各図に記載された長さである。図１〜図３では、繊維化パラミロンの各繊維状物が互いに絡み合って、各繊維状物が寄り集まった状態となり、３次元ネットワークを形成している様子が観察される。換言すると、繊維化パラミロンは、各繊維状物が互いに複雑に絡み合うことで網目状の構造となっている。繊維化されたパラミロンの各繊維状物では、太さに対する長手方向の長さの比が、通常、５〜５０００である。繊維化パラミロンの各繊維状物の長手方向の長さは、通常、３μｍ以上１００μｍ以下である。
【００２３】
上記の繊維化パラミロンは、通常、４５％以上６０％以下の結晶化度を有する。斯かる結晶化度は、実施例に記載された方法によってＸ線回折チャートを得て、さらに、斯かるチャートを基にして実施例に記載された方法によって求められる。結晶化度は、Ｘ線回折チャートにおける２θ＝５〜８０°における非晶質部の強度と結晶部の強度の比により求められる。パラミロン顆粒（繊維化パラミロンを製造する前）の結晶化度に対する、上記の繊維化パラミロンの結晶化度の相対値は、０．６０以上０．９０以下であってもよく、０．６０以上０．８５以下であってもよく、０．６５以上０．８０以下であってもよい。なお、上記のごとき結晶化度の相対値は、同じ測定条件で測定されたＸ線回折チャートに基づいた各結晶化度から算出される。
【００２４】
上記の繊維化パラミロンの体積基準でのメジアン径（Ｄ５０）は、通常、原料のパラミロン顆粒の０．９倍以上３倍未満であり、好ましくは１．０倍以上２．０倍以下であり、より好ましくは１．２倍以下である。メジアン径は、事前に超音波照射により試料を分散させた後、レーザ回折／散乱式粒度分布測定装置で粒度を測定することによって求める。上記のメジアン径は、通常、６μｍ以下である。上記のメジアン径は、４μｍ以下であってもよい。
【００２５】
上記の繊維化パラミロンは、β−１，３−グルカナーゼによってグルコースへと分解されにくい。換言すると、上記の繊維化パラミロンは、β−１，３−グルカナーゼに対する感受性が低く、例えば化学処理された（後述）パラミロンよりも、β−１，３−グルカナーゼによって分解されにくい。β−１，３−グルカナーゼに対する感受性（グルコースへの分解され易さ）は、例えば、所定温度で所定時間、β−１，３−グルカナーゼと上記の繊維化パラミロンとを水中で接触させて生じるグルコースの量を測定することによって測定でき、その結果を基にして上記の感受性を比較できる。上記の繊維化パラミロンのグルコース生成量は、繊維化パラミロン１ｇあたりのグルコース生成量［ｍｇ／ｇ］によって表すことができる。上記グルコース生成量は、実施例に記載された方法によれば、３０ｍｇ／ｇ（グルコース／繊維化パラミロン）以下であり、好ましくは１０ｍｇ／ｇ以下である。上記グルコース生成量は、実施例に記載された市販のグルコース定量キットを用いて、実施例に記載された方法によって測定される。上記の繊維化パラミロンは、化学処理されたパラミロンよりも、β−１，３−グルカナーゼに対する感受性が低いため、微生物による分解を受けにくい。
【００２６】
また、上記の繊維化パラミロンは、ｐＨが比較的高い水溶液に溶解しない。例えば、上記の繊維化パラミロンは、０．１ＭのＮａＯＨ水溶液に溶解せず、０．３ＭのＮａＯＨ水溶液にも溶解しない。上記の繊維化パラミロンを乾燥させて粉砕した粉末２５０ｍｇと、０．３ＭのＮａＯＨ水溶液の１０ｍＬとを混合し、２０℃において１時間撹拌したあとに、混合液が懸濁している（透明でない）ことを観察することで、繊維化パラミロンが溶解しないことを確認できる。一方、パラミロン顆粒をＮａＯＨ水溶液やジメチルスルホキシド等にいったん溶解させた後に析出させたパラミロンは、０．１ＭのＮａＯＨ水溶液や０．３ＭのＮａＯＨ水溶液に溶解する。上記の混合液が透明か懸濁状態かを目視で観察することによって、溶解したか否かを確認する。仮に、目視で確認することが困難である場合、分光光度計を用いて６６０ｎｍにおける上記混合液の吸光度を測定し、測定値が０．１以下であれば、溶解したと判定することが望ましい。同様の条件下で測定した純水の吸光度をブランク値とし、混合液の吸光度からブランク値を差し引くことで、混合液の最終的な吸光度を求める。
【００２７】
なお、化学処理されたパラミロンは、アルカリ性水溶液やＤＭＳＯなどによっていったん溶解される等の処理を受けていることから、せん断力を受けて繊維化された上記の繊維化パラミロンよりも、β−１，３−グルカン同士の水素結合が少なくなっていると考えられる。これにより、化学処理されたパラミロンは、上述したように、β−１，３−グルカナーゼによって分解されやすかったり、アルカリ性水溶液において溶解しやすかったりすると考えられる。
【００２８】
繊維化パラミロンは、水を含む液体に分散された状態であってもよく、水に分散されず凝集して粒状となった状態であってもよい。水に分散されていない状態であっても、繊維化パラミロンは、比較的均一且つ簡便に水に再分散されることから、水への分散性が比較的良好である。水に分散された状態の繊維化パラミロンは、分散された状態を比較的長期間保つことができるため、水への分散性が比較的良好である。
【００２９】
次に、本発明に係る添加剤の一実施形態について詳しく説明する。
【００３０】
本実施形態の添加剤は、上述した、繊維化パラミロンを含む。
【００３１】
本実施形態の添加剤は、液状（スラリー状など）であってもよい。液状の添加剤は、通常、水と、上記の繊維化パラミロンとを含む。液状の添加剤は、上記の繊維化パラミロンを含むため、通常、粘ちょうである。液状の添加剤は、上記繊維化パラミロンがすでに水に分散された状態であることから、さらに水に分散されたときに、水への分散性が比較的良好である。
【００３２】
上記の添加剤は、固形物であってもよい。固形物の状態の添加剤は、例えば、錠剤の形状であってもよい。添加剤は、例えば、多量の粒子を含む粉体であってもよい。上記の繊維化パラミロンは、例えば凝集して粒子となって添加剤に含まれる。上記の添加剤を構成する粒子や錠剤の大きさは、０．４μｍ以上１０ｍｍ以下であってもよい。添加剤は、例えば、上記繊維化パラミロンを含有する粒子を含む少なくとも１つの錠剤で構成されてもよい。固形物の添加剤における水の含有率は、通常、５質量％未満である。固形物の状態の上記添加剤は、例えばセルロース繊維を含む粉体状の添加剤よりも、水への再分散性が良好である。
【００３３】
上記の固形物の状態の添加剤は、上記繊維化パラミロンを２０質量％以上含んでもよく、５０質量％以上含んでもよく、８０質量％含んでいてもよい。また、上記の固形物の状態の添加剤は、全て繊維化パラミロンで構成されていてもよい。
【００３４】
上記の固形物の状態の添加剤は、水溶性高分子化合物をさらに含んでもよい。固形物の状態の添加剤は、上記繊維化パラミロンに対して１００質量％以上の水溶性高分子化合物を含んでもよく、上記繊維化パラミロンに対して２００質量％以上の水溶性高分子化合物を含んでもよい。添加剤の用途によって水溶性高分子化合物の含有割合を適宜変更することができる。
【００３５】
水溶性高分子化合物は、例えばパラミロン以外の固体粒子である。水溶性高分子化合物は、例えば固形物の状態の繊維化パラミロンに含浸する液体であってもよい。水溶性高分子化合物としては、例えば、セルロース誘導体（カルボキシメチルセルロース、メチルセルロース、ヒドロキシプロピルセルロースなど）、キサンタンガム、キシログルカン、デキストリン、デキストラン、カラギーナン、ローカストビーンガム、アルギン酸、アルギン酸塩、プルラン、澱粉（かたくり粉、クズ粉、コーンスターチ）、加工澱粉（カチオン化澱粉、燐酸化澱粉、燐酸架橋澱粉、燐酸モノエステル化燐酸架橋澱粉、ヒドロキシプロピル澱粉、ヒドロキシプロピル化燐酸架橋澱粉、アセチル化アジピン酸架橋澱粉、アセチル化燐酸架橋澱粉、アセチル化酸化澱粉、オクテニルコハク酸澱粉ナトリウム、酢酸澱粉、酸化澱粉）、アラビアガム、ローカストビーンガム、ジェランガム、ポリデキストロース、ペクチン、キチン、キトサン、カゼイン、アルブミン、大豆蛋白溶解物、ペプトン、ポリビニルアルコール、ポリアクリルアミド、ポリアクリル酸ソーダ、ポリビニルピロリドン、ポリ酢酸ビニル、ポリアミノ酸、ポリ乳酸、ポリリンゴ酸、ポリグリセリン、ラテックス、ロジン系サイズ剤、石油樹脂系サイズ剤、尿素樹脂、メラミン樹脂、エポキシ樹脂、ポリアミド樹脂、ポリアミド・ポリアミン樹脂、ポリエチレンイミン、ポリアミン、植物ガム、ポリエチレングリコール、親水性架橋ポリマー、ポリアクリル酸塩、でんぷんポリアクリル酸共重合体、タマリンドガム、グァーガム、及び、コロイダルシリカからなる群より選択された少なくとも１種が挙げられる。固形物の状態の添加剤が水溶性高分子化合物を含むことにより、水への再分散性が向上され得る。
【００３６】
固形物の状態であり且つ水溶性高分子化合物を含む添加剤を光学顕微鏡で観察したときに、通常、粒子状の水溶性高分子化合物は、観察されない。上記水溶性高分子化合物は、溶解してから上記繊維化パラミロンの繊維状物と混ざり合っていることから、光学顕微鏡の観察像において、固形物の状態の添加剤は、形状を有する上記水溶性高分子化合物を含まない。
【００３７】
次に、本発明に係る繊維化パラミロンおよび添加剤の製造方法の一実施形態について詳しく説明する。
【００３８】
本実施形態の添加剤の製造方法は、パラミロン顆粒をせん断力によって繊維化することによりパラミロン顆粒を繊維状に形成するせん断工程を備える。せん断工程によって、パラミロン顆粒を繊維化することができる。
【００３９】
本実施形態の添加剤の製造方法は、固形物の添加剤を製造するために、せん断工程で得られた添加剤に乾燥処理を施す乾燥処理工程と、乾燥処理が施された添加剤に粉砕処理を施して、固形物の状態の添加剤を得る粉砕処理工程と、をさらに備える。
【００４０】
せん断工程では、例えば、ユーグレナが細胞内に貯めたパラミロン顆粒（１〜５μｍ程度の大きさ）に水の存在下でせん断力を加えることによって繊維化パラミロンを得て、液状の添加剤を製造する。
【００４１】
さらに、乾燥処理工程にて液状の添加剤を乾燥処理し、続いて、粉砕処理工程にて粉砕処理することによって、固形物の状態となった添加剤を製造する。
【００４２】
上記のごとく製造された添加剤は、アルカリや酸を用いた化学的な処理を行わなくても、物理的な処理によって、比較的簡便に製造することができる。本実施形態の上記添加剤は、化学処理のみによって繊維化されたパラミロンを含まず、せん断力などによる物理的な処理によって繊維化された繊維化パラミロンを含む。なお、せん断工程は、通常、水の存在下で行うが、水以外の溶媒の存在下で行ってもよい。
【００４３】
せん断工程では、上記の繊維化パラミロンは、せん断力による物理的処理によって、パラミロン顆粒が解繊されて調製される。物理的処理では、パラミロン顆粒を構成するβ−１，３−グルカンの水素結合がほとんど切断されずに、解繊処理が行われる。一方で、化学的な処理では、アルカリ性水溶液やＤＭＳＯ等の溶液にパラミロンを一度完全に溶解させるため、β−１，３−グルカン同士の水素結合がなくなり、１本鎖のβ−１，３−グルカンを生じさせると考えられる。このことから、本実施形態の繊維化パラミロンは、化学的な処理が施されたパラミロンよりもパラミロン顆粒本来の結晶構造を比較的保持しており、比較的化学的に安定である可能性が高い。上述したように、本実施形態の繊維化パラミロンは、化学的な処理が施されたパラミロンよりも、アルカリ性水溶液等に溶解しにくく、また、β−１，３−グルカナーゼによって分解されにくい。よって、上記の繊維化パラミロンは、例えば食品として利用された場合に、体内でβ−１，３−グルカナーゼによって分解されにくく、繊維状の状態が保たれていることによる機能（例えば食物繊維の機能）を発揮することが期待できる。
【００４４】
せん断工程において、パラミロン顆粒にせん断力を加えることにより、パラミロン顆粒が解繊される。パラミロン顆粒は、数ｎｍの太さのミクロフィブリルを含む。パラミロン顆粒は、比較的扁平な形状を有し、顆粒内部では、長手方向が揃うようにミクロフィブリルが並んでいる。顆粒内部では、扁平形状の周方向がミクロフィブリルの長手方向となるように、ミクロフィブリルが並び、ミクロフィブリルが束になっている。このようなパラミロン顆粒にせん断力が加わると、ミクロフィブリルの長手方向に対して垂直な方向に、ミクロフィブリルの束が離間し、パラミロン顆粒が解繊される。解繊処理が施された繊維化パラミロンは、通常、寄り集まったミクロフィブリルで構成されている。
【００４５】
せん断工程において、せん断力を加える装置としては、図４及び図５に示すように、互いに摺動しつつ相対移動する第１部材Ｙ１及び第２部材Ｙ２の間に、ユーグレナの細胞から取り出したパラミロン顆粒と水とを含む原材料液Ａを入れて、第１部材Ｙ１及び第２部材Ｙ２を互いに摺動させるように構成された装置が挙げられる。また、せん断力を加える装置としては、図６に示すように、パラミロン顆粒を含む原材料液Ａを噴射し、原材料液Ａ同士を衝突させる装置が挙げられる。また、図７に示すように、パラミロン顆粒を含む原材料液Ａを噴射し、原材料液Ａを被衝突体Ｘ４に衝突させるように構成された装置が挙げられる。せん断工程においては、パラミロン顆粒が繊維化される条件下（所定の摺動部回転数、摺動面クリアランス、圧力等）で各装置を運転する。
【００４６】
前記第１部材Ｙ１及び第２部材Ｙ２が互いに摺動しつつ相対移動する装置は、図４及び図５に示すように、第１部材Ｙ１と、第１部材Ｙ１と摺動する第２部材Ｙ２とを備える。例えば、第１部材Ｙ１及び第２部材Ｙ２は、図４に示すように、いずれも円柱状であり且つ同じ大きさである。第１部材Ｙ１の円柱軸方向に垂直な面の一方と、第２部材Ｙ２の円柱軸方向に垂直な面の一方とは、互いに向き合う。斯かる装置は、第１部材Ｙ１及び第２部材Ｙ２が各円柱軸を回転軸として回転するように構成されている。第１部材Ｙ１及び第２部材Ｙ２の各回転方向は、互いに反対方向である。なお、一方の部材が回転せず固定され、他方の部材が回転するように構成されてもよい。斯かる装置は、第１部材Ｙ１及び第２部材Ｙ２のそれぞれの上記一方の面（摺動面）同士が、上記回転によって摺動することにより、第１部材Ｙ１及び第２部材Ｙ２の間に入れられた原材料液Ａ中のパラミロン顆粒に対してせん断力を加えてパラミロン顆粒を繊維化させるように構成されている。
【００４７】
上記の装置として、市販されているものが採用され得る。市販されている斯かる装置としては、例えば、増幸産業社製の石臼式摩砕機  製品名「スーパーマスコロイダー」等が挙げられる。
【００４８】
なお、前記第１部材及び第２部材が互いに摺動しつつ相対移動する装置は、図５に示すように、第１部材Ｙ１と、第２部材Ｙ２とを備え、第１部材Ｙ１及び第２部材Ｙ２が一方向及びその反対方向に往復して互いに相対移動することによって、第１部材Ｙ１及び第２部材Ｙ２が互いに摺動するように構成されてもよい。斯かる装置は、第１部材Ｙ１及び第２部材Ｙ２が互いに反対向きに相対移動して摺動することにより、第１部材Ｙ１及び第２部材Ｙ２の間に入れられた原材料液Ａ中のパラミロン顆粒に対してせん断力を加えてパラミロン顆粒を繊維化させるように構成されている。
【００４９】
前記原材料液Ａ同士を衝突させる装置は、図６に示すように、内部を通る原材料液Ａを噴射するための第１配管Ｘ１と、内部を通る原材料液Ａを噴射するための第２配管Ｘ２とを備える。第１配管Ｘ１及び第２配管Ｘ２の下流側の各先端には、ノズルが取り付けられている。斯かる装置は、各配管を経て各ノズルから噴射される原材料液Ａ同士を衝突させるように構成されている。斯かる装置は、原材料液Ａ同士が互いに衝突するときの角度（一方の噴射方向と他方の噴射方向との間の角度）が調節されるように構成されている。斯かる装置は、原材料液Ａ同士が衝突することにより、原材料液Ａ中のパラミロン顆粒に対してせん断力を加えてパラミロン顆粒を繊維化させるように構成されている。
【００５０】
斯かる装置として市販されているものを用いることができる。市販されている斯かる装置としては、例えば、スギノマシン社製の「スターバースト」、みずほ工業社製の「マイクロフルイダイザー」等が挙げられる。
【００５１】
前記原材料液Ａを被衝突体Ｘ４に衝突させる装置は、図７に示すように、内部を通る原材料液Ａを噴射するための噴射用配管Ｘ３と、噴射された原材料液Ａが衝突する被衝突体Ｘ４とを備える。噴射用配管Ｘ３の下流側の先端には、ノズルが取り付けられている。被衝突体Ｘ４は、噴射された原材料液Ａを吸収せずに表面で跳ね飛ばす材料で形成されている。斯かる装置は、噴射用配管Ｘ３を経てノズルから噴射される原材料液Ａを被衝突体Ｘ４に衝突させるように構成されている。斯かる装置は、原材料液Ａが被衝突体Ｘ４に衝突することにより、原材料液Ａ中のパラミロン顆粒に対してせん断力を加えてパラミロン顆粒を繊維化させるように構成されている。
【００５２】
せん断工程において、上記装置以外に使用され得る装置としては、二軸混練機、高圧ホモジナイザー、高圧乳化機、二軸押し出し機、ビーズミルなどが挙げられる。凍結粉砕を行う解繊装置なども使用され得る。
【００５３】
せん断工程では、パラミロン顆粒にせん断力を加えることによって上記添加剤を製造する。従って、アルカリや酸を用いた化学的な処理を行わなくても、物理的な処理（せん断力による解繊処理）によって、比較的簡便に、繊維化パラミロンや上記添加剤を製造できる。
【００５４】
せん断工程では、まず、パラミロン顆粒と水とを少なくとも含む原材料液Ａを調製する。パラミロン顆粒は、例えば、ユーグレナによって作られたβ−１，３−グルカンを主成分とする。ユーグレナによって作られたパラミロン顆粒は、通常、粒状である。なお、原材料液Ａを調製する前に、パラミロン顆粒が溶解しない程度に、水酸化ナトリウム等のアルカリを利用した前処理を施しても良い。
【００５５】
ユーグレナは、大きさが概ね数マイクロメートルから数十マイクロメートル程度の微小な藻類である。ユーグレナは、自然界では、通常、水中を浮遊しつつ生息する。ユーグレナは、パラミロン顆粒を細胞内部に貯める微細藻類であれば、特に限定されない。パラミロン顆粒を細胞内部に貯めるユーグレナとしては、例えば、ユーグレナ（Euglena）属微細藻類が挙げられる。
【００５６】
上記のユーグレナ（Euglena）属微細藻類としては、例えば、Euglena gracilis、Euglena longa、Euglena caudata、Euglena oxyuris、Euglena tripteris、Euglena proxima、Euglena viridis、Euglena sociabilis、Euglena ehrenbergii、Euglena deses、Euglena pisciformis、Euglena spirogyra、Euglena acus、Euglena geniculata、Euglena intermedia、Euglena mutabilis、Euglena sanguinea、Euglena stellata、Euglena terricola、Euglena klebsi、Euglena rubra、又は、Euglena cyclopicolaなどが挙げられる。
【００５７】
前記Euglena gracilisとしては、例えば、Euglena gracilis NIES-48やEuglena gracilis EOD-1（後述する独立行政法人国立環境研究所微生物系統保存施設における保管株）などが挙げられる。
【００５８】
上記のユーグレナ属微細藻類は、独立行政法人製品評価技術基盤機構  特許微生物寄託センター（郵便番号292-0818  千葉県木更津市かずさ鎌足２−５−８）、独立行政法人国立環境研究所微生物系統保存施設（郵便番号305-8506  茨城県つくば市小野川16-2）、又は、The Culture Collection of Algae at the University of Texas at Austin, USA（http://web.biosci.utexas.edu/utex/default.aspx）などから容易に入手される。
【００５９】
ユーグレナは、パラミロン顆粒、ビタミン、カロテノイド、栄養価の高いタンパク質などの有価物を細胞内に含む。パラミロン顆粒は、通常、粒状の状態となって、ユーグレナの細胞内で産生されたものである。
【００６０】
せん断工程では、ユーグレナから単離されたパラミロン顆粒を用いて、原材料液Ａを調製することが好ましい。これにより、原材料液Ａにおけるパラミロン顆粒の濃度が高くなり、原材料液Ａにおける不純物が比較的少なくなる。なお、原材料液Ａは、培養などによって増殖されたユーグレナの細胞を含んでもよい。即ち、原材料液Ａは、パラミロン顆粒が内包されたユーグレナの細胞を含んでもよい。これにより、せん断力を加えられたことによって得られる産物が、ユーグレナの細胞を構成する成分を含むこととなる。
【００６１】
原材料液Ａにおけるパラミロン顆粒の濃度は、特に限定されないが、通常、０．１〜５０質量％であり、好ましくは０．５〜３０質量％、より好ましくは１〜２０質量％である。
【００６２】
次に、せん断工程では、例えば、互いに摺動しつつ相対移動する第１部材Ｙ１及び第２部材Ｙ２の間に、パラミロン顆粒を含む原材料液Ａを入れて、第１部材Ｙ１及び第２部材Ｙ２を互いに摺動させつつ相対移動させることによって、水の存在下で原材料液Ａ中のパラミロン顆粒にせん断力を加える。これにより、比較的大きいせん断力をパラミロン顆粒に加えることができ、比較的短時間で繊維化パラミロンを得ることができる。
【００６３】
上述したスーパーマスコロイダーを用いてせん断工程を行う場合、第１部材Ｙ１及び第２部材Ｙ２の回転数としては、例えば５００〜３０００ｒｐｍ、より好ましくは１０００〜２５００ｒｐｍが採用される。また、第１部材及び第２部材（例えば砥石）の隙間は、特に制限されないが、スーパーマスコロイダーを利用する場合、砥石同士が軽接する隙間の状態を基準として（砥石の先端同士がわずかに接触した状態を基準として）、例えば、−１０μｍ〜−８００μｍ、好ましくは−５０μｍ〜−５００μｍである。
【００６４】
繊維化される前（粒状）のパラミロン顆粒に加えるせん断力は、少なくともパラミロン顆粒を解繊する強さのせん断力である。上記のごとくせん断力を加えることによって、パラミロン顆粒が解繊され、繊維化パラミロンが得られる。
【００６５】
続いて、本実施形態の添加剤の製造方法では、固形物の状態の添加剤を得るために、乾燥処理工程及び粉砕処理工程を行う。詳しくは、せん断力によって繊維化されて水に分散した状態の繊維化パラミロンを含む添加剤に対して、乾燥処理を施す。乾燥処理としては、加熱乾燥処理、減圧乾燥処理、凍結乾燥処理、噴霧乾燥処理などが挙げられる。加えて、粉砕処理を施す。粉砕処理としては、ボールミルによる粉砕処理、石臼や乳鉢による粉砕処理などが挙げられる。このように、乾燥処理及び粉砕処理を施すことによって、固形物の状態の添加剤が製造される。なお、固形物の状態の添加剤は、粉砕処理後の繊維化パラミロンと、上述した水溶性高分子化合物とを混合することによって製造されてもよい。例えば、水と、水に分散した状態の繊維化パラミロンとを含む混合液に対して、上述した水溶性高分子化合物を添加した後に、上記の乾燥処理工程及び粉砕処理工程を行って、固形物の状態の添加剤を得てもよい。
【００６６】
上記の固形物の添加剤は、例えば、水を含む溶媒に分散させるために使用される。具体的に、固形物の添加剤は、例えば、水と混合されて水に分散された状態で、食品に添加されて使用される。また、固形物の添加剤は、例えば、水と混合されて水に分散された状態で、化粧料に添加されて使用される。また、固形物の添加剤は、例えば、水と混合されて水に分散された状態で、医薬品として経口投与されたり皮膚に塗布されたりして使用される。なお、固形物の添加剤は、そのまま経口投与されて使用され得る。
【００６７】
上記のごとく製造された固形物の添加剤は、下記のようにして使用される。
【００６８】
例えば、上記の固形物の添加剤と、水を含有する溶媒（例えば水）と、を混合することによって、前記添加剤に含まれていた繊維化パラミロンを前記溶媒に分散させる。添加剤中の繊維化パラミロンと水とが、例えば、単に撹拌されることのみによって混合されて、比較的容易に且つ均一に繊維化パラミロンが水に分散されることとなる。
【００６９】
上記混合のときには、水を含有する溶媒として、水を用いてもよい。なお、水に溶解する有機溶媒と、水と、を含む溶媒を調製した後に、斯かる溶媒と、上記の添加剤とを混合してもよい。さらに油分や粉体を混合してもよい。
【００７０】
上記混合のときに用い得る、水に溶解する有機溶媒としては、例えば、エタノールなどの１価アルコール、グリセリンなどの多価アルコール等が挙げられる。
【００７１】
上記混合のときには、通常、撹拌によって、上記の添加剤と、水を含有する溶媒と、を混合する。撹拌するための手段としては、例えば、撹拌子や撹拌羽根などが採用される。混合するときの温度は、特に限定されず、通常、室温である。
【００７２】
上記混合のときには、混合後に調製される組成物における繊維化パラミロンの濃度は、特に限定されないが、繊維化パラミロンの濃度が、通常０．２５質量％以上４０．０質量％以下、好ましくは０．５質量％以上１０．０質量％以下、より好ましくは１．０質量％以上５．０質量％以下となるように、添加剤と、水を含有する溶媒と、を混合して組成物を調製する。斯かる濃度が０．２５質量％以上４０．０質量％以下、好ましくは０．５質量％以上１０質量％以下、より好ましくは１．０質量％以上５．０質量％以下となるように混合することによって、繊維化パラミロンをより簡便に且つより均一に分散させることができるという利点がある。
【００７３】
なお、上記のように混合して得られた繊維化パラミロンが分散した液状の組成物に、さらに水などの溶媒を加えて撹拌することによって、所定の濃度の繊維化パラミロンを含む組成物（分散液）を得てもよい。
【００７４】
上記混合後に調製された組成物は、上記の添加剤と水とを少なくとも含む。上記の組成物では、添加剤に含まれていた繊維化パラミロンが水に分散している。なお、上記の組成物は、水に溶解する有機溶媒、油分、粉体などをさらに含んでもよい。上記の組成物が油分や粉体などを含む場合、添加剤の繊維化パラミロンによって、油分や粉体が水に十分に分散される。
【００７５】
上記の添加剤は、被分散物を水中で分散させるための分散剤として利用できる。本発明は、斯かる分散剤、および、上記の分散剤と被分散物と水とを含む組成物にも関する。以下、本発明に係る組成物の一実施形態について詳しく説明する。
【００７６】
本実施形態の組成物は、上記の分散剤と、被分散物と、水とを含む。本実施形態の組成物は、上記の繊維化パラミロンによって被分散物が水に分散されている組成物である。組成物においては、繊維化パラミロンの各繊維状物の間で被分散物が繊維状物に絡まることによって、被分散物が分散していると考えられる。なお、本実施形態の組成物は、水に溶解する水溶性有機溶媒をさらに含んでもよい。本実施形態の組成物は、通常、液状である。本実施形態の組成物は、粘ちょうな状態であってもよい。
【００７７】
本実施形態の組成物は、水に被分散物が分散された状態を比較的長く保つことができる。換言すると、水に被分散物が分散された状態を、上記の分散剤が比較的長く保たせることによって、本実施形態の組成物は、十分な分散安定性を有する。
【００７８】
被分散物は、水に溶解しないものであれば、特に限定されない。被分散物としては、例えば、油分又は粉体が挙げられる。
【００７９】
上記の油分は、室温（２０℃）にて、通常、液状である。油分は、室温（２０℃）にて、固体状であってもよい。油分としては、エステル油、炭化水素油などが挙げられる。
【００８０】
エステル油としては、植物油や動物油などの天然油脂、合成エステル油などが挙げられる。一方、炭化水素油としては、流動パラフィンなどの鉱物油などが挙げられる。
【００８１】
上記の粉体は、粒子の集合体である。粉体は、水に溶解しないものであれば、特に限定されない。粉体としては、例えば、無機粉体、有機粉体などが挙げられる。無機粉体の材質としては、金属酸化物（シリカ等も含む）、粘土鉱物、セラミックなどが挙げられる。有機粉体の材質としては、合成樹脂、多糖類などが挙げられる。有機粉体としては、例えば、きな粉、ココアパウダー、カレー粉、ごま、緑茶パウダー、ウコンなどの食材が挙げられる。
【００８２】
上記の組成物は、被分散物を含む場合、繊維化パラミロンを０．０１質量％以上５０．０質量％以下含んでもよい。斯かる組成物は、繊維化パラミロンを０．０５質量％以上４０．０質量％以下含むことが好ましく、０．１質量％以上２０質量％以下含むことがより好ましい。
【００８３】
上記の組成物において、水に対する被分散物の質量比は、０．０１以上７０．０以下であることが好ましい。斯かる質量比が０．０１以上７０．０以下であることによって、水に被分散物が分散された状態をより長く保つことができるという利点がある。
【００８４】
上記の組成物において、被分散物に対する繊維化パラミロンの質量比は、０．０００００１以上１００以下であることが好ましい。斯かる質量比が０．０００００１以上１００以下であることによって、水に被分散物が分散された状態をより長く保つことができるという利点がある。
【００８５】
上記の組成物は、例えば、上記の分散剤と、被分散物と、水を含む溶媒とを混合することによって製造される。上記の組成物の製造では、上記の繊維化パラミロンの存在下で、少なくとも水と被分散物とを撹拌して混合することにより、被分散物が水に分散された状態の組成物を得ることができる。
【００８６】
具体的には、上記の組成物の製造では、例えば、水などの水含有溶媒と、繊維化パラミロンとを含有する分散剤に、被分散物を加え、ミキサーなどを用いて撹拌し、組成物を得る。混合時の温度は、特に限定されず、通常、室温である。
【００８７】
被分散物を混合するときに、水含有溶媒が、水以外の１価アルコールや多価アルコールなどの水溶性有機溶媒を含んでもよい。１価アルコールとしては、例えばエタノール等が挙げられ、多価アルコールとしては、例えばグリセリン等が挙げられる。
【００８８】
水を含む分散剤に被分散物を加えて混合し、水に被分散物を分散させた後に、上記の水溶性有機溶媒をさらに加えて、組成物を製造してもよい。
【００８９】
上記の組成物の製造では、被分散物と混合される前の繊維化パラミロンは、水に分散された状態であることが好ましい。詳しくは、繊維化パラミロンを含む分散剤は、上述した方法によってパラミロン顆粒が繊維化された後、水分が揮発されず、繊維化パラミロンが水に分散された状態であることが好ましい。これにより、分散剤において、繊維化パラミロン同士が凝集することが抑制されているため、繊維化パラミロンによって、より十分に被分散物を水に分散させることができる。
【００９０】
上記の組成物は、例えば、食品、化粧料、又は医薬品などの用途で使用される。上記の食品としては、例えば、飲料、サプリメント、菓子類、調味料、畜肉加工食品、ドレッシング、麺類などが挙げられる。上記の化粧料としては、例えば、皮膚外用化粧料、毛髪用化粧料、入浴剤などが挙げられる。上記の医薬品としては、例えば、経口投与剤（飲み薬など）、皮膚外用剤（塗り薬など）、皮膚貼付剤（貼付薬など）が挙げられる。
【００９１】
本実施形態の繊維化パラミロン、添加剤（分散剤）、添加剤（分散剤）の製造方法、組成物は、上記例示の通りであるが、本発明は、上記例示のものに限定されない。
【００９２】
また、一般の添加剤（分散剤）、添加剤（分散剤）の製造方法、組成物において用いられる種々の態様を、本発明の効果を損ねない範囲において、採用することができる。
【実施例】
【００９３】
次に実施例を挙げて本発明をさらに詳しく説明するが、本発明はこれらに限定されるものではない。【００９４】
以下のようにして、添加剤（繊維化パラミロン含有添加剤）を製造した。詳しくは、ユーグレナ属微細藻類によって産生されたパラミロン顆粒に対して、水の存在下にてせん断力を加えることにより、パラミロン顆粒を繊維化し、繊維化パラミロンが水に分散されたスラリー（液状の添加剤）を得た。さらに、乾燥処理及び粉砕処理を行うことによって、固形物の状態（粉体状）の添加剤を製造した。
（実施例１）
培養後のユーグレナ属微細藻類が細胞内に貯めたパラミロン顆粒を単離した。単離したパラミロンの濃度が５質量％となるように、パラミロン顆粒と水とを混合して、パラミロン顆粒を含む原材料液を調製した。【００９５】
図４に示すような装置（具体的には、増幸産業社製の石臼式摩砕機  製品名「スーパーマスコロイダー」）を用いて、第１部材（砥石）と第２部材（砥石）との間に原材料液を入れて、第１部材と第２部材とを互いに摺動させることによって、パラミロン顆粒にせん断力を加え、パラミロン顆粒を繊維化し、繊維化パラミロンを含むスラリー（液状の添加剤）を製造した。【００９６】
添加剤の製造において、上記の石臼式摩砕機を用いたせん断工程における湿式解繊処理は、下記条件にて行った。
［解繊処理］
・グラインダー種類：ＭＫＧＣタイプ
・クリアランス（砥石の隙間）：  −１００μｍ
・砥石回転数  ：  １２００  ｒｐｍ
石臼式摩砕機で得られるスラリーを回収し、回収したスラリーに再度解繊処理を施すことによりスラリーを得て、同様な操作を合計２０回繰り返すこと（２０パス）によって、繊維化パラミロンを含むスラリーを得た。【００９７】
さらに、このスラリー（液状の添加剤）に対して、凍結乾燥処理、及び、ボールミルによる粉砕処理を順に施し、固形物の状態の添加剤を製造した。【００９８】
繊維化パラミロンを含むスラリー（液状の添加剤）、及び、繊維化させる前のパラミロン顆粒を含む原材料液の各外観写真を図８に示す。なお、実施例１の繊維化パラミロンを走査型電子顕微鏡で観察した観察像は、すでに示した図１及び図２である。
（実施例２）
上述した解繊処理の繰り返し回数を２０回（２０パス）でなく、１０回（１０パス）に変更した点以外は、実施例１と同様にして、繊維化パラミロンを含むスラリー状の添加剤（液状の添加剤）を製造した。
（実施例３）
上述した解繊処理の繰り返し回数を２０回（２０パス）でなく、５回（５パス）に変更した点以外は、実施例１と同様にして、繊維化パラミロンを含むスラリー状の添加剤（液状の添加剤）を製造した。
（実施例４）
上述した解繊処理の繰り返し回数を２０回（２０パス）でなく、１５回（１５パス）に変更した点以外は、実施例１と同様にして、繊維化パラミロンを含むスラリー状の添加剤（液状の添加剤）を製造した。
（実施例５）
実施例１で用いたパラミロン顆粒に対して、ビーズミルによってせん断力を加え、パラミロン顆粒を繊維化し、繊維化パラミロンを含むスラリー（液状の添加剤）を製造した。ビーズミルによる解繊処理は、サブミクロン粉砕に使用される一般的な運転条件でおこなった。パラミロン顆粒を１０質量％含む原材料液に対してビーズミルによる解繊処理をおこなった。実施例５における繊維化パラミロンを走査型電子顕微鏡で観察した観察像は、すでに示した図３である。
（実施例６）
繊維化パラミロンを含む実施例１のスラリーと、デキストリン（水溶性高分子化合物）とを用いて、水溶性高分子化合物を含む添加剤を製造した。詳細には、実施例１のスラリーにデキストリンを添加して、デキストリンを溶解させ、溶解後の混合液から凍結乾燥で水分を昇華させることによって、固形物の状態の添加剤を製造した。固形分換算で、１質量部の繊維化パラミロンに対して、２質量部のデキストリンを混合した。【００９９】
なお、デキストリンを水に溶解させたあとに水分を昇華させて添加剤を製造することにより、粒子状の水溶性高分子化合物（デキストリン）を含まない添加剤を製造できる。即ち、デキストリンが粒子状で含まれていない添加剤を製造できる。
（実施例７）
固形分換算で、１質量部の繊維化パラミロンに対して、１質量部のデキストリンを混合した点以外は、実施例６と同様にして、固形物の状態の添加剤を製造した。
（実施例８）
固形分換算で、１質量部の繊維化パラミロンに対して、０．５質量部のデキストリンを混合した点以外は、実施例６と同様にして、固形物の状態の添加剤を製造した。
（実施例９）
固形分換算で、１質量部の繊維化パラミロンに対して、０．２５質量部のデキストリンを混合した点以外は、実施例６と同様にして、固形物の状態の添加剤を製造した。
（実施例１０）
繊維化パラミロンを含む実施例５のスラリー（ビーズミルで調製）と、デキストリン（水溶性高分子化合物）とを用いて、水溶性高分子化合物を含む添加剤を製造した。詳細には、実施例５のスラリーにデキストリンを添加して、デキストリンを溶解させ、溶解後の混合液から凍結乾燥で水分を昇華させることによって、固形物の状態の添加剤を製造した。なお、固形分換算で、１質量部の繊維化パラミロンに対して、２質量部のデキストリンを混合した。
（参考例）
繊維化パラミロンを含む実施例１のスラリーから水分を昇華させて繊維化パラミロンの固形物を得た後に、繊維化パラミロンの固形物と、デキストリン粉体とを乾燥状態で混合し、固形物の状態の添加剤を製造した。
（比較例１）
実施例１においてせん断工程を行う前のパラミロン顆粒を用いた。
（比較例２）
実施例１においてせん断工程を行う前のパラミロン顆粒を準備した。このパラミロン顆粒を特開２０１１−１８４５９２号公報に記載の方法を用いて化学的に処理した。具体的には、パラミロン顆粒１５ｇを１Ｍ  ＮａＯＨ水溶液６００ｍＬに加えて１時間撹拌しながら溶解させ、溶解後に、塩酸水溶液を加えることにより、中和処理を行った。中和処理によってゲル状物が生じた。遠心分離による分離処理によって得られた上澄み液を除去し、固形分を得た。固形分は、中和処理による塩（ＮａＣｌ）を含んでいるため、得られた固形分に対して、多量の水を加えて、固形分を分散させてゲル状物を生じさせ、同様に遠心分離で分離処理を行うことにより、ゲル状物に含まれる塩類の除去処理を行った。塩類の除去処理を、ゲル状物に含まれるＮａＣｌ乾燥質量が、１Ｍ  ＮａＯＨ水溶液に溶解させたパラミロン顆粒の乾燥重量あたり０．１質量％以下となるまで繰り返し行い、化学処理パラミロンを製造した。ゲル状物に含まれるＮａＣｌの乾燥重量は、遠心分離後の上澄み液のＮａＣｌ濃度を、上澄み液の電気伝導度より算出することで求めた。なお、下記文献によると、この化学処理パラミロンは、電子顕微鏡によって観察した結果、繊維状ではなく、形や大きさが不定形の塊であった。
・文献名
「平成２６年度戦略的基板技術高度化支援事業  多糖類パラミロンの高度培養生産技術及び利用に関する研究開発（研究開発成果等報告書  平成２７年３月）」
＜繊維化パラミロンの結晶性＞
実施例１で製造した添加剤の繊維化パラミロンと、比較例１のパラミロン顆粒とについて、Ｘ線回折（ＸＲＤ）による結晶性の測定をおこなった。測定条件は、下記の通りである。【０１００】
測定用機器：PANalytical X'Pert3 Powder
管電圧    ：45kV
管電流    ：40mA
測定範囲  ：5〜80°
解析ソフトウェア：HighScore（製品名）
測定によって得られたＸ線回折チャートを図９に示す。繊維化パラミロン及びパラミロン顆粒の各結晶化度は、２θ＝５〜８０°における非晶質部の強度（Ａ）と、結晶部の強度（Ｂ）との比（Ｂ／Ａ）を解析することによって求めた。解析において、各チャートのバックグラウンドを除去（バックグラウンド設定：Auto、ベンディングファクター：０、粒状度：１００）した後、非晶質部を表す曲線を決定した。非晶質部を表す曲線は、２θ＝１４°、２９°におけるチャートの接線を通るように決定した。非晶質部を表す曲線を決定するために採用したベンディングファクターと粒状度との値は、０／３０（繊維化パラミロン）、０／２０（パラミロン顆粒）とした。その結果、繊維化パラミロンの結晶化度は、５１．０％であり、パラミロン顆粒の結晶化度は、６６．２％であった。従って、パラミロン顆粒の結晶化度に対する、繊維化パラミロンの結晶化度の相対値（比）は、０．７７であった。なお、比較例２の化学処理パラミロンの結晶化度は、３７．６％であった。
＜分散性の評価（１）＞
上記のようにして製造した実施例１の固形物の添加剤と、水とを混合することによって、組成物を製造し、繊維化パラミロンの分散性を評価した。【０１０１】
詳しくは、組成物におけるパラミロンの濃度が３質量％となるように、撹拌子及びスターラーによる撹拌によって、繊維化パラミロンと水とをサンプル瓶内で混合した。撹拌子及びスターラーによる撹拌は下記条件にて行った。所定時間（１，３，５，２４時間）、撹拌を続け、静置後に組成物の外観を目視で観察することにより、分散性を評価した。
［撹拌］
・撹拌子：ＰＴＦＥ製、全長１５ｍｍ×直径１．５ｍｍ
・回転速度：３００〜１０００ｒｐｍ（スターラー表示値）
なお、比較対象物として、市販の繊維化セルロース分散液（水に繊維状セルロースが分散されたもの）に、上記と同様の乾燥処理及び粉砕処理を施したものを用いた。詳細は、下記の通りである。【０１０２】
実施例１：上記スラリーから得た添加剤（固形物の状態）
セルロース１：スギノマシン社製  分散液  製品名「BiNFi-s  FMa-10002」に対して乾燥処理及び粉砕処理を施したもの（繊維長さは約１μｍ）
粉体状
セルロース２：スギノマシン社製  分散液  製品名「BiNFi-s  WMa-10002」に対して乾燥処理及び粉砕処理を施したもの
（繊維長さは上記FMa-10002よりも長い  粉体状でなく、半固形状）
実施例１、及び、上記セルロース１、セルロース２をそれぞれ用いて、上記評価において、２４時間撹拌を続けたあとの、繊維化パラミロンやセルロースの各光学顕微鏡写真を図１０に示す。【０１０３】
上記評価を行ったときの、組成物の外観の写真を図１１に示す。図１１から把握されるように、実施例１の添加剤（固形物状態の繊維化パラミロンを含む）を水に分散させたときに、セルロースを含む固形状の比較対象物よりも、より均一且つ簡便に分散させることができた。即ち、実施例１の添加剤では、水と混合されて組成物が製造されたときに、均一且つ良好な分散が確認された。組成物の各粘度を比較すると、繊維化パラミロンを分散させた場合の方が、セルロースを分散させた場合よりも、十分に高かった。【０１０４】
次に、分散性の評価をするために、水中沈定体積を指標として、下記のように実験を行った。なお、水中沈定体積の測定方法は、不溶性食物繊維の性能を評価する方法として一般的に知られている。下記の＜分散性の評価（２）＞に、水中沈定体積の測定の詳細を示す。
＜分散性の評価（２）  水中沈定体積＞
武田・桐山の方法「印南  敏，桐山修八（１９９５）食物繊維，ｐ．６４  第一出版，東京」に準じて測定を行った。【０１０５】
詳しくは、スラリー状の各試験試料を、２５ｍＬ容積のプラスチックチューブに、乾燥質量換算で２５０ｍｇ計り取り、プラスチックチューブを手で激しく振って、内容物を撹拌した。その後、２５ｍＬ容積のメスシリンダーに内容物を移し、２５ｍＬになるまで純水を加えた。メスシリンダー内の液体を撹拌した後、３７℃で２４時間静置した。なお、実施例１のスラリー状の試験試料では、界面が見えない状態であったため、界面を測定するために乾燥質量換算で１２５ｍｇ計り取り、上記の方法と同じ方法で分散性の評価を行った。【０１０６】
実施例１〜３、実施例５、並びに、比較例１及び２の各試験サンプル（スラリー状  「乾燥前」）を用いて、上記＜分散性の評価（２）  水中沈定体積＞を行った。結果を表１に示す。また、「乾燥前」のサンプルについて評価を行った結果（分散後の外観写真、実施例５を除く）を図１２に示す。「乾燥前」とは、各実施例等で製造したスラリー状の試験サンプルをそのまま用いて評価した結果を示したものである。「乾燥後」とは、各実施例等で製造したスラリー状の試験サンプルに対して一旦凍結乾燥を行って固形物を得て、得られた固形物を撹拌によって水に再分散させて評価した結果を示したものである。なお、「乾燥後」の試験サンプルの場合、撹拌は、＜分散性の評価（１）＞に記載の条件で行った。【０１０７】
図１２から把握されるように、実施例１〜３の添加剤では、比較例１や比較例２の比較対象物よりも、繊維化パラミロンの分散状態がより均一であり、分散された状態が比較的長期間保たれた。【０１０８】
ところで、培養後のユーグレナ属微細藻類からパラミロン顆粒を単離せずに、培養後のユーグレナ属微細藻類そのもの（細胞内にパラミロン顆粒がある状態）を、乾燥質量換算で１０質量％濃度となるように水と混合して、実施例５に記載の方法（ビーズミル使用）で、細胞中のパラミロン顆粒を繊維化しても、上記の実施例と同様の繊維化パラミロンを得ることができた。すなわち、培養後にパラミロン顆粒を単離しなくても、上記の実施例と同様の繊維化パラミロンを得ることができた。このような方法で得られた繊維化パラミロンの水中沈定体積は、乾燥前のサンプルにおいて、実施例５で得られた繊維化パラミロンの水中沈定体積と、ほぼ同じであった。【０１０９】
【表１】
2018116936.tif 000002
【０１１０】
＜分散性の評価（３）  水中沈定体積  水溶性高分子化合物の影響＞
実施例１（スラリーの状態）、実施例６〜９（固形物の状態）、並びに、参考例（固形物の状態）の各試験サンプルを用いて、上記の＜分散性の評価（２）  水中沈定体積＞と同様の評価を行った。ただし、実施例６〜９、並びに、参考例の各試験サンプルに対しては、スターラーを用いた撹拌によって固形物を水に再分散させず、固形物の状態の各試験サンプルを水に入れて単に混合して水に馴染ませる程度に留めた。グラフ化した結果を図１３に示す。また、繊維化パラミロンが分散している様子を光学顕微鏡で観察した観察像を図１４に示す。図１４において、「乾燥前」の実施例１のサンプルを水に分散させた状態が左側に示され、「乾燥後」の実施例６のサンプル（デキストリン含有）を水に分散させた状態が右側に示されている。なお、図１４において、各写真の右下の線分は、５０μｍ長さを示す。【０１１１】
図１３から把握されるように、実施例６〜９の添加剤では、繊維化パラミロンに対する高分子化合物の質量比が大きくなるほど、繊維化パラミロンの分散状態がより均一に近づいた。実施例６〜９の添加剤は、積極的に撹拌しなくとも水への分散性が比較的良好であった。【０１１２】
なお、図１３の参考例の結果から把握されるように、繊維化パラミロンと粒子状のデキストリンとを含有する固形物の状態の添加剤（参考例）を、スターラーによって撹拌せずに水に分散させると、水への分散性は、あまり良好でなかった。この参考例のように、撹拌せずに水へ分散させると分散性はあまり高くないが、一方で、撹拌して水に分散させることにより、実施例１のように水中沈定体積は大きく改善する。このことから、スターラーによって撹拌せずに水へ分散させた実施例６〜９においても、撹拌しながら水に分散させると、水中沈定体積が大きく向上すると予想される。【０１１３】
ビーズミルを用いて調製された実施例５（スラリーの状態）、並びに、実施例１０（固形物の状態）の各試験サンプルを用いて、上記の＜分散性の評価（２）  水中沈定体積＞と同様の評価を行った。グラフ化した結果を図１５に示す。また、繊維化パラミロンが分散している様子を光学顕微鏡で観察した観察像を図１６に示す。図１６において、「乾燥前」の実施例５のサンプルを水に分散させた状態が左側に示され、「乾燥後」の実施例１０のサンプル（デキストリン含有）を水に分散させた状態が右側に示されている。なお、図１６において、各写真の右下の線分は、５０μｍ長さを示す。【０１１４】
図１５から把握されるように、実施例５及び実施例１０の添加剤では、繊維化パラミロンの分散状態が比較的良好であった。即ち、実施例５及び実施例１０の添加剤は、水への分散性が比較的良好であった。【０１１５】
水中沈定体積の結果は、保水力とも正の相関があると考えられている。水中沈定体積の結果からも、実施例の繊維化パラミロンは、パラミロン顆粒に比べて大きな保水力を有することが確認できる。
＜保水性の評価＞
実施例１、並びに、比較例１及び２の各試験サンプルを用いて、下記のようにして保水性の評価を行った。【０１１６】
ガラス製遠沈管（５０ｍＬ）の恒量を測定した。このガラス製遠沈管に乾燥質量換算で０．５ｇの各試験サンプルを入れ、さらに４０ｍＬの純水を添加した。これをよく撹拌した後、１２時間以上静置した。その後、遠心分離（１０００Ｇ，５分間）を２回行い、上澄みを除去してペレットを得た。このペレット中の水分を１０５℃で２４時間以上乾燥することで除去した。乾燥処理前後の質量変化から、乾燥質量あたりの水の保水量（保水力［g  water/g］）を求めた。保水力を下記式によって求めた。【０１１７】
保水力（g  water/g）=（乾燥処理前後の質量変化量（ｇ）／各サンプルの乾燥質量（ｇ））
なお、独立した試験を３回実施し、それぞれの測定値を平均することによって保水力を求めた。ただし、比較例１を用いた評価では、１回だけ測定を行った。【０１１８】
保水力の評価結果を図１７に示す。【０１１９】
図１７から把握されるように、実施例１の添加剤では、比較例１や比較例２の比較対象物よりも、保水力が優れていた。
＜粒度分布の測定＞
実施例１、２、４、および、比較例１の添加剤を、乾燥物換算でそれぞれ０．１〜０．２質量％となるように水で希釈してから超音波照射によって分散させた後、レーザ回折／散乱式粒度分布測定装置（ベックマンコールター社製、ＬＳ２００）を用いて粒度分布を測定した。体積基準でのメジアン径（Ｄ５０）及び平均径を求めた。結果を表２に示す。【０１２０】
【表２】
2018116936.tif 000003
【０１２１】
実施例の繊維化パラミロンは、互いに複雑に絡み合った３次元構造を有しつつ、繊維化パラミロンのメジアン径や平均径は、パラミロン顆粒のメジアン径や平均径に近い。【０１２２】
表２の結果より、繊維化パラミロンのメジアン径は４μｍ以下であり、パラミロン顆粒のメジアン径に対する繊維化パラミロンのメジアン径の比（解繊処理物のメジアン径／パラミロン顆粒のメジアン径）は１．２以下であることが確認された。【０１２３】
＜β−１，３−グルカナーゼ酵素による分解性試験＞
実施例１、比較例１、および比較例２のサンプル（乾燥前のスラリー状のサンプル）を用いて、各サンプルのβ−１，３−グルカナーゼによる分解性（β−１，３−グルカナーゼに対する感受性）を確認した。なお、比較例１のサンプルとして、パラミロン顆粒と純水とを混合し、撹拌することでスラリー状としたものを用いた。下記のようにして、各サンプルを用いて反応液を調製し、β−１，３−グルカナーゼをパラミロンに作用させ、生成したグルコース量を測定した。
・反応液の組成（純水を加えて全量で１０ｍＬになるように調製）
緩衝液：５ｍＬ  ／  酵素：０．１ｍＬ  ／  各サンプル：乾燥質量換算で３０ｍｇ
緩衝液
フタル酸水素カリウム−水酸化ナトリウムバッファー（ｐＨ４．０）（東京化成工業社製）
酵素（β−１，３−グルカナーゼ）
ｅｎｄｏ−１，３−β−Ｇｌｕｃａｎａｓｅ（酵素含有量：５０ｕｎｉｔｓ／ｍＬ）（日本バイオコン社製）
詳しくは、恒温振とう機を用いて、４０℃、４５ｒｐｍの条件で、調製した反応液を２４時間振とうさせて、パラミロンを酵素と反応させた。その後、製品名「グルコースＣII−テストワコー」（和光純薬工業社製）を用いて、上記の酵素反応をさせたサンプルと、酵素反応させていないサンプルとについて、それぞれグルコース濃度を測定した。これにより、実施例１、比較例１、比較例２のサンプルのグルコース生成量［ｍｇ／ｇ（グルコース／パラミロン）］を算出した。【０１２４】
結果を図１８に示す。なお、実施例１、比較例２について、乾燥後の固形物の状態のサンプルを上記と同様に試験に供した。実施例１、比較例２について、乾燥前と乾燥後とで、β−１，３−グルカナーゼ酵素による分解性試験の結果に、ほとんど差が見られなかった。
＜アルカリ性水溶液への溶解性試験＞ 
実施例１、比較例１、および比較例２のサンプル（固形物の状態）を用いて、アルカリ性水溶液への溶解性を確認した。なお、実施例１のサンプルとして、乾燥後の粉末状のものを用いた。比較例１のサンプルとして、解繊前のパラミロン顆粒を乾燥させたあとに粉砕して粉末状としたものを用いた。比較例２のサンプルとして、凍結乾燥させた後に粉砕して粉末状としたものを用いた。なお、乾燥質量換算で２５０ｍｇの各サンプルを、１０ｍＬの純水または０．５Ｍ ＨＣｌ水溶液にそれぞれ添加して混合したところ、何れのサンプルも純水やＨＣｌ水溶液に溶解しないことを事前に確認した。【０１２５】
２５０ｍｇの乾燥質量の各サンプルを、０．３Ｍの水酸化ナトリウム水溶液１０ｍＬに添加し、激しく振ったあと、室温（２０℃）において８０ｒｐｍで１時間振とう撹拌した。【０１２６】
同様にして、各サンプルを１０ｍＬの純水や０．１Ｍ ＮａＯＨ水溶液などに添加して、１時間撹拌した。溶解性試験の結果を表３および図１９に示す。図１９は、撹拌後の混合液の外観を表す写真である。【０１２７】
【表３】
2018116936.tif 000004
【０１２８】
比較例２のサンプルでは、撹拌直後にパラミロンがＮａＯＨ水溶液に溶解して透明になった。一方で、実施例１及び比較例１のサンプルでは、２４時間攪拌を続けても、パラミロンがＮａＯＨ水溶液に溶解せず、懸濁した状態が続いた。なお、実施例１の繊維化パラミロン、比較例１のパラミロン顆粒のいずれも、０．１ＭのＮａＯＨ水溶液に溶解しないことを別途確認した。
＜油分の分散性（分散安定性）の評価＞
繊維化パラミロンを含有する実施例１の分散剤（添加剤  スラリー状）と、油分と、水とを混合することによって、水に油分が分散された組成物を調製した。評価方法の詳細は、下記の通りである。【０１２９】
油分：ナタネ油及び大豆油を含む植物油
水と油分との比：１対１［質量比］
組成物における繊維化パラミロンの濃度［質量％］：
０．２５／０．５／１．０／１．５
繊維化パラミロンの濃度が上記に示す濃度となるように、ボルテックスミキサーによって、分散剤と油分と水とを試験管内で混合し、均一な分散液（組成物）を調製した。その後、試験管を室温で静置し、所定時間が経過（２４時間まで）した後に、下側に分離した水相の高さを測定した。液全体の高さに対する、水相の高さの割合を求め、斯かる割合を分散安定性の指標とした。斯かる割合が低いほど、分散安定性に優れていることとなる。１条件につき６回の測定を行い、平均値によって分散安定性を評価した。【０１３０】
なお、上記分散剤の比較対象物として、下記のものを用いた。【０１３１】
・卵由来レシチン
・大豆由来サポニン
・繊維化される前の粒状パラミロン（パラミロン顆粒）
・繊維化セルロースの水分散液（上記のセルロース２）
（スギノマシン社製  製品名「ＢｉＮＦｉ−ｓ  ＷＭａ−１０００２」）
上記の評価結果をグラフ化したものを図２０に示す。図２０から把握されるように、繊維化パラミロンを含む分散剤は、食品分野で一般的に用いられているレシチンやサポニンよりも、分散安定性に優れていた。また、同濃度での比較において、繊維化パラミロンは、繊維化セルロースやパラミロン顆粒よりも、分散安定性に優れていた。【０１３２】
０．５質量％以上の濃度で繊維化パラミロンを含む組成物では、２４時間静置した後でも、相分離が観察されず、高い分散（乳化）安定性が示された。０．５〜１．５質量％の濃度で繊維化パラミロンを含む組成物は、０．２５質量％の濃度で繊維化パラミロンを含む組成物よりも、分散（乳化）安定性が良好であった。一方で、同濃度（０．２５質量％）であれば、繊維化パラミロンを含む組成物の方が、繊維化セルロースを含む組成物よりも、分散（乳化）安定性が高かった。【０１３３】
繊維化パラミロンを含む組成物は、レシチンやサポニンを含む組成物よりも、分散（乳化）安定性が高かった。
＜粉体の分散性（分散安定性）の評価＞
上記のようにして製造した、繊維化パラミロンを含有する各実施例の分散剤（添加剤  スラリー状）と、粉体（ココアパウダー）と、水とを混合することによって、水に粉体が分散された組成物を調製した。組成物を調製したあと、２４時間後の外観を観察することによって、分散安定性を評価した。評価方法の詳細は、下記の通りである。【０１３４】
ガラス製の瓶のなかで、１０ｍＬの純水または試験サンプルの液体に、ココアパウダー３８５ｍｇを懸濁させた。懸濁は、室温にて、ガラス製の瓶を手で激しく振ることによって行った。なお、各試験サンプルにおけるココアパウダーを除いた固形分を１．０［質量％］に統一した。【０１３５】
なお、比較対象物として、上記比較例１及び２以外に、下記のものを用意した。【０１３６】
・繊維化セルロース（セルロースナノファイバー  ＣＮＦと略す）：上記のセルロース２
上記の粉体の分散性の評価後の様子を図２１に示す。図２１から把握されるように、純水のみの場合、比較例１のＰＭ顆粒を用いた場合では、ココアパウダーが沈降していた。比較例２の化学処理ＰＭを用いた場合では、相分離が観察された。繊維化パラミロンを含む分散剤は、分散安定性に優れていた。
【産業上の利用可能性】
【０１３７】
本発明の繊維化パラミロンは、例えば、水を含む溶媒と混合されることにより、比較的均一且つ簡便に、水に分散される。本発明の添加剤は、例えば、水を含む溶媒と混合されることにより、比較的均一且つ簡便に、繊維化パラミロンを水に分散させることができる。本発明の添加剤（分散剤）は、食品、化粧料、医薬品などの組成物に配合されて好適に使用される。本発明の添加剤の製造方法は、例えば、上記の添加剤を製造するために好適に使用される。上述した組成物は、食品、化粧料、医薬品などの用途で好適に使用される。
【符号の説明】
【０１３８】
Ａ：原材料液、
Ｘ１：第１配管、  Ｘ２：第２配管、  Ｘ３：噴射用配管、  Ｘ４：被衝突体、
Ｙ１：第１部材、  Ｙ２：第２部材。
【図１】
2018116936.tif 000005
【図２】
2018116936.tif 000006
【図３】
2018116936.tif 000007
【図４】
2018116936.tif 000008
【図５】
2018116936.tif 000009
【図６】
2018116936.tif 000010
【図７】
2018116936.tif 000011
【図８】
2018116936.tif 000012
【図９】
2018116936.tif 000013
【図１０】
2018116936.tif 000014
【図１１】
2018116936.tif 000015
【図１２】
2018116936.tif 000016
【図１３】
2018116936.tif 000017
【図１４】
2018116936.tif 000018
【図１５】
2018116936.tif 000019
【図１６】
2018116936.tif 000020
【図１７】
2018116936.tif 000021
【図１８】
2018116936.tif 000022
【図１９】
2018116936.tif 000023
【図２０】
2018116936.tif 000024
【図２１】
2018116936.tif 000025
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
ユーグレナ由来の繊維化パラミロンであって、
複数の繊維状物が互いに絡み合うことによって寄り集まった状態となっており、
前記繊維状物が分岐した構造を有する、繊維化パラミロン。
【請求項２】
０．１ＭのＮａＯＨ水溶液に溶解しない、ユーグレナ由来の繊維化パラミロン。
【請求項３】
水を含む液体に分散する性能を有する、請求項１又は２に記載の繊維化パラミロン。
【請求項４】
せん断力による解繊処理が施された、請求項１〜３のいずれか１項に記載の繊維化パラミロン。
【請求項５】
請求項１〜４のいずれか１項に記載の繊維化パラミロンを含む、添加剤。
【請求項６】
固形物の状態である、請求項５に記載の添加剤。
【請求項７】
水溶性高分子化合物をさらに含む、請求項６に記載の添加剤。
【請求項８】
水を含む溶媒に分散させるための、請求項５〜７のいずれか１項に記載の添加剤。
【請求項９】
パラミロン顆粒をせん断力によって解繊して繊維化することによりパラミロン顆粒を繊維状に形成するせん断工程を備える、添加剤の製造方法。
【手続補正２】
【補正対象書類名】明細書
【補正対象項目名】０００８
【補正方法】変更
【補正の内容】
【０００８】
上記課題を解決すべく、本発明は、ユーグレナ由来の繊維化パラミロンであって、複数の繊維状物が互いに絡み合うことによって寄り集まった状態となっており、前記繊維状物が分岐した構造を有する、繊維化パラミロンを提供する。
また、本発明は、０．１ＭのＮａＯＨ水溶液に溶解しない、ユーグレナ由来の繊維化パラミロンを提供する。
上記の繊維化パラミロンは、比較的均一且つ簡便に水に分散されることから、水への分散性が比較的良好であるため、水を含む液体に分散する性能を有する。上記の繊維化パラミロンは、せん断力による解繊処理が施されたものである。
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
ユーグレナ由来の繊維化パラミロンであって、
複数の繊維状物が互いに絡み合うことによって寄り集まった状態となっており、
前記繊維状物が分岐した構造を有する、繊維化パラミロン。
【請求項２】
水を含む液体に分散する性能を有する、請求項１に記載の繊維化パラミロン。
【請求項３】
せん断力による解繊処理が施された、請求項１又は２に記載の繊維化パラミロン。
【請求項４】
請求項１〜３のいずれか１項に記載の繊維化パラミロンを含む、添加剤。
【請求項５】
固形物の状態である、請求項４に記載の添加剤。
【請求項６】
水溶性高分子化合物をさらに含む、請求項５に記載の添加剤。
【請求項７】
水を含む溶媒に分散させるための、請求項４〜６のいずれか１項に記載の添加剤。
【請求項８】
請求項４〜７のいずれか１項に記載の添加剤の製造方法であって、
パラミロン顆粒をせん断力によって解繊して繊維化することによりパラミロン顆粒を繊維状に形成するせん断工程を備える、添加剤の製造方法。
【手続補正２】
【補正対象書類名】明細書
【補正対象項目名】０００８
【補正方法】変更
【補正の内容】
【０００８】
上記課題を解決すべく、本発明は、ユーグレナ由来の繊維化パラミロンであって、複数の繊維状物が互いに絡み合うことによって寄り集まった状態となっており、前記繊維状物が分岐した構造を有する、繊維化パラミロンを提供する。
上記の繊維化パラミロンは、比較的均一且つ簡便に水に分散されることから、水への分散性が比較的良好であるため、水を含む液体に分散する性能を有する。上記の繊維化パラミロンは、せん断力による解繊処理が施されたものである。
【国際調査報告】
2018116936.tif 000026
2018116936.tif 000027
2018116936.tif 000028
2018116936.tif 000029